(57)【要約】【課題】化粧板に高い意匠性を付与する。【解決手段】化粧板１は、無機質系基材２上に、プライマー層３、下地層４、パール層５及び上塗層６が下からこの順で積層されている。パールが適量配合されたパール層５には光沢感が付与されている。【選択図】図１
2020138406.tif 000002
【特許請求の範囲】
【請求項１】
無機質系基材上に、プライマー層、下地層及びパール層が下からこの順で積層されていることを特徴とする化粧板。
【請求項２】
前記パール層上に、上塗層が積層されていることを特徴とする請求項１記載の化粧板。
【請求項３】
前記無機質系基材は、繊維強化セメント板であることを特徴とする請求項１記載の化粧板。
【発明の詳細な説明】
【技術分野】
【０００１】
本発明は、化粧板に関する。
【背景技術】
【０００２】
従来、石膏ボード、珪酸カルシウム板、繊維強化セメント板などの無機質板を基材とする内装材（化粧板）が知られている。押出成形セメント板は、セメント・珪酸カルシウム・無機質繊維を原料とし、中空板状に押出成形したパネルである。押出成形セメント板は、軽量でありながら、強度、耐候性、耐火性、耐震性に優れ、かつ美観と意匠性も兼ね備えた建築材料である。押出成形セメント板は、フラットな形状に限らず、押し出す際の口金の形状に応じて表面にリブ形状やエンボス模様を施すことが出来る等、設計の自由度が高い。
【先行技術文献】
【特許文献】
【０００３】
【特許文献１】特開２０００−４３１８５号公報
【発明の概要】
【発明が解決しようとする課題】
【０００４】
しかしながら、従来の押出成型セメント板に意匠性を付与する場合には、その表面に単色塗装を施すのが一般的であった。
【０００５】
そこで、化粧板に高い意匠性を付与するという解決すべき技術的課題が生じてくるのであり、本発明は、この課題を解決することを目的とする。
【課題を解決するための手段】
【０００６】
上記目的を達成するために、本発明に係る化粧板は、無機質系基材上に、プライマー層、下地層及びパール層が下からこの順で積層されている。
【０００７】
この構成によれば、パールが適量配合されたパール層を化粧板が備えていることにより、パール特有の光沢感を化粧板に付与することができる。
【０００８】
また、本発明に係る化粧板は、前記パール層上に、上塗層が積層されていることが好ましい。
【０００９】
この構成によれば、パール層上に上塗層を積層することにより、化粧板に奥行き感と光沢感を付与することができる。
【００１０】
また、本発明に係る化粧板は、前記無機質系基材は、繊維強化セメント板であることが好ましい。
【発明の効果】
【００１１】
これまで単色塗装のみであった無機質板表面に、パール特有の光沢感という意匠性を付与することができる。
【図面の簡単な説明】
【００１２】
【図１】本発明の化粧板の構成断面図。
【発明を実施するための形態】
【００１３】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００１４】
また、構成要素等の形状、位置関係に言及するときは、特に明示した場合及び原理的に明らかにそうでないと考えられる場合等を除き、実質的にその形状等に近似又は類似するもの等を含む。
【００１５】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００１６】
本発明に関わる化粧板１は、無機質系基材２上に、プライマー層３、下地層４及びパール層５が積層されている。
【００１７】
無機質系基材２の材料は、セメント板、繊維強化セメント板、火山性ガラス質複層板、ケイ酸カルシウム板、ケイ酸マグネシウム板などがあげられ、これら基材は難燃性能が高く、強度に優れる。
【００１８】
特に、無機質系基材２の材料としては、強度、耐衝撃性、寸法安定性に優れる繊維強化セメント板が好ましい。繊維強化セメント板は、セメントをマトリックスとし、補強繊維、シリカ粉末、顔料を配合し、水を加えて混錬した後、押出成形し、次いで、オートクレーブ養生することにより得ることができる。
【００１９】
セメントは、特に限定されるものではなく、例えば、普通ポルトランドセメント、高炉セメント、シリカセメント、フライアッシュセメント等の混合セメント、アルミナセメント等が挙げられる。
【００２０】
補強繊維としては、ガラス繊維、カーボン繊維、ワラストナイトなどの無機繊維、パルプ繊維の如き天然有機繊維、ポリエチレン繊維、ポリプロピレン繊維、ビニリデン繊維、アラミド繊維などの有機合成繊維が挙げられる。
【００２１】
シリカ微粉末のシリカ成分は、オートクレーブ養生時にセメント中のカルシウム成分と水熱反応によりカルシウム・シリケート系の結晶質となって強度を向上させる。
【００２２】
無機質系基材２の押出成形は、例えばスクリュー式押出成形機を用いて行う。オートクレーブ養生条件は、１１０〜２００℃、保持時間１〜２４時間とすれば、軽量かつ高強度の繊維強化セメント板になる。
【００２３】
無機質系基材２の厚みは、強度、取扱易さから５０ｍｍ〜１００ｍｍが好ましい。また無機質系基材２の密度は、０．５〜２．０ｇ／ｃｍ３が好ましい。密度が下限に満たないとプライマー層２が吸い込まれやすく、上限を超えると重くなり取扱性が劣りやすくなる。
【００２４】
無機質系基材２の表面は、サンドブラスト、ショットブラスト、ダイヤロール、サンドペーパーなどにより表面研削されて平滑に形成されている。
【００２５】
無機質系基材２上に積層されたプライマー層３は、無機質系基材２のアルカリ成分が溶出することを防止する。プライマー層３は、無機質系基材２上にプライマー塗料を塗布して形成される。
【００２６】
プライマー塗料は、ナイロン樹脂、アルキド樹脂、エポキシ樹脂、アクリル樹脂、アクリル変性シリコーン樹脂、塩化ゴム樹脂、ウレタン樹脂、フェノール樹脂、ポリエステル樹脂およびメラミン樹脂、アルキルシリケート又はその加水分解縮合物等が採用可能である。また、プライマー塗料には、隠蔽性を向上させるため酸化チタンを配合しても良い。
【００２７】
プライマー塗料の塗布量は、膜厚で１０〜１００μｍ程度であれば良く、公知のロールコーター、フローコーター、スプレー塗布などで行う。塗布量が下限に満たないと下地層４との密着が劣りやすく、上限を超えると発泡しやすく仕上がった製品の外観が劣りやすくなる。
【００２８】
プライマー層３上には、下地層４が積層される。下地層４は、プライマー層３上に調色された下地塗料を塗布して形成される。
【００２９】
下地塗料は、オルガノポリシロキサン系樹脂塗料、フッ素樹脂塗料、２液硬化型アクリルウレタン樹脂塗料、アクリル樹脂塗料、エポキシ樹脂塗料、ポリウレタン樹脂塗料、塩化ビニル樹脂塗料、塩化ビニリデン樹脂塗料、アクリルシリコーン樹脂塗料などが挙げられ、塗膜乾燥性、塗膜表面硬度、プライマー層３との密着性、塗膜の耐薬品性や耐汚染性を考慮して適宜選択する。
【００３０】
下地塗料の塗布量は、膜厚で１０〜１００μｍ程度であれば良く、公知のロールコーター、フローコーター、スプレー塗布などで行う。塗布量が下限に満たないとプライマー層３との密着が劣りやすく、上限を超えると発泡しやすく仕上がった製品の外観が劣りやすくなる。
【００３１】
下地層４上には、パール層５が積層される。パール層５は、下地層４上にパールパウダーを適量配合したパール塗料を塗布して形成される。
【００３２】
パール塗料は、オルガノポリシロキサン系樹脂塗料、フッ素樹脂塗料、２液硬化型アクリルウレタン樹脂塗料、アクリル樹脂塗料、エポキシ樹脂塗料、ポリウレタン樹脂塗料、塩化ビニル樹脂塗料、塩化ビニリデン樹脂塗料、アクリルシリコーン樹脂塗料などが挙げられ、塗膜乾燥性、塗膜表面硬度、下地層４との密着性、塗膜の耐薬品性や耐汚染性、さらにパールの分散度合を考慮して適宜選択する。
【００３３】
パール塗料の塗布量は、膜厚で１０〜１００μｍ程度であれば良く、公知のロールコーター、フローコーター、スプレー塗布などで行う。塗布量が下限に満たないと下地層４との密着が劣りやすく、上限を超えると発泡しやすく仕上がった製品の外観が劣りやすくなる。
【００３４】
また、パールパウダーの添加量は、パール層５がパール特有の光沢感を得られ、且つパールがパール層５内で沈降しない範囲内で任意に調整可能である。なお、パール層５は半透明であるため、下地層４の色調に応じて化粧板１の発色を調整することができる。
【００３５】
パール層５上には、化粧板１の耐薬品性を向上させる目的で上塗層６を積層するのが好ましい。また、上塗層６を積層することにより、パール層５に奥行き感を付与できる。上塗層６は、パール層５上に上塗塗料を塗布して形成される。
【００３６】
上塗塗料は、オルガノポリシロキサン系樹脂塗料、フッ素樹脂塗料、２液硬化型アクリルウレタン樹脂塗料、アクリル樹脂塗料、エポキシ樹脂塗料、ポリウレタン樹脂塗料、塩化ビニル樹脂塗料、塩化ビニリデン樹脂塗料、アクリルシリコーン樹脂塗料などが挙げられ、塗膜乾燥性、塗膜表面硬度、パール層５との密着性、塗膜の耐薬品性や耐汚染性を考慮して適宜選択する。
【００３７】
上塗塗料の塗布量は、膜厚で１０〜１００μｍ程度であれば良く、公知のロールコーター、フローコーター、スプレー塗布などで行う。塗布量が下限に満たないとパール層５との密着が劣りやすく、上限を超えると発泡しやすく仕上がった製品の外観が劣りやすくなる。
【実施例】
【００３８】
次に、本発明に係る実施例及び比較例を挙げて詳細に説明する。
【００３９】
［実施例１］
実施例１に係る化粧板１は、以下の手順で構築される。
［無機質系基材（繊維強化セメント板）］
押出成型セメント板としてメース（登録商標）ＭＨＮ−６０６０Ａ（アイカテック建材（株）製、厚み６０ｍｍ）を用意する。
【００４０】
［プライマー層］
無機質系基材２の表面をダイヤロール、サンドペーパーにより研削し、プライマー層３の膜厚を３０〜４０μｍとなるようにプライマー塗料をスプレーで無機質系基材２上に塗布した後に、１５０℃で２０分乾燥した。
・主剤：＃１３０プライマーIII（ＡＧＣコーテック（株）製、エポキシ樹脂系）
・硬化剤：＃１３０プライマーIII（ＡＧＣコーテック（株）製、アミン系）
・混合比：  主剤：硬化剤＝４：１
【００４１】
［下地層］
下地層４の膜厚を３０〜４０μｍとなるように下地塗料をスプレーでプライマー層３上に塗布した後に、１５０℃で２０分乾燥した。
・主剤：ボンフロンＧＴ５２００主剤（ＡＧＣコーテック（株）製、フッ素系樹脂）
・硬化剤：ボンフロンＧＴ５２００硬化剤（ＡＧＣコーテック（株）製、イソシアネート系）
・混合比：  主剤：硬化剤＝１３：１
【００４２】
［パール層］
パール層５の膜厚を３０〜４０μｍとなるようにパール塗料をスプレーで下地層４上に塗布した後に、１５０℃で２０分乾燥した。
・主剤：ボンフロン５２００パールＡ（ＡＧＣコーテック（株）製、フッ素系樹脂）、パール添加量１．０％
・硬化剤：ボンフロン５２００パールＡ硬化剤（ＡＧＣコーテック（株）製、イソシアネート系）
・混合比：  主剤：硬化剤＝１３：１
【００４３】
［実施例２］
実施例２に係る化粧板１は、実施例１のパール層５上に以下の上塗層６を積層したものであり、それ以外は実施例１と同様に実施した。
【００４４】
［上塗層］
上塗層６の膜厚を３０〜４０μｍとなるように上塗塗料をスプレーでパール層５上に塗布した後に、１５０℃で２０分乾燥した。
・主剤：ボンフロン５２００クリヤー主剤（ＡＧＣコーテック（株）製、フッ素系樹脂）
・硬化剤：ボンフロン５２００クリヤー硬化剤（ＡＧＣコーテック（株）製、イソシアネート系）
・混合比：  主剤：硬化剤＝１３：１
【００４５】
［実施例３］
実施例３に係る化粧板１は、実施例１のパール添加量を０．５％に設定したものであり、それ以外は実施例１と同様に実施した。
【００４６】
［実施例４］
実施例４に係る化粧板１は、実施例３のパール層５上に実施例２と同様の上塗層６を積層したものであり、それ以外は実施例３と同様に実施した。
【００４７】
［実施例５］
実施例５に係る化粧板１は、実施例１のパール添加量を１０％に設定したものであり、それ以外は実施例１と同様に実施した。
【００４８】
［実施例６］
実施例６に係る化粧板１は、実施例５のパール層５上に実施例２と同様の上塗層６を積層したものであり、それ以外は実施例５と同様に実施した。
【００４９】
実施例１〜６の比較対象として以下の比較例１〜６を用意した。
【００５０】
［比較例１］
比較例１は、実施例１のプライマー層３を省略したものであり、それ以外は実施例１と同様に実施した。
【００５１】
［比較例２］
比較例２は、実施例２のプライマー層３を省略したものであり、それ以外は実施例２と同様に実施した。
【００５２】
［比較例３］
比較例３は、実施例１のパール添加量を０．２％に設定したものであり、それ以外は実施例１と同様に実施した。
【００５３】
［比較例４］
比較例４は、実施例２のパール添加量を０．２％に設定したものであり、それ以外は実施例２と同様に実施した。
【００５４】
［比較例５］
比較例５は、実施例１のパール添加量を１５％に設定したものであり、それ以外は実施例１と同様に実施した。
【００５５】
［比較例６］
比較例６は、実施例２のパール添加量を１５％に設定したものであり、それ以外は実施例２と同様に実施した。
【００５６】
実施例１〜６及び比較例１〜６の評価結果を表１に示す。
【００５７】
【表１】
2020138406.tif 000003
【００５８】
なお、実施例１〜６及び比較例１〜６に対する試験方法、評価方法は以下の通りである。
【００５９】
［外観試験］
目視にて割れやフクレ等の外観異常がないかを確認し、外観の異常が無ければ○、異常があれば×とした。
［密着性試験］
ＪＩＳ  Ｋ５６００−５−４に準拠したクロスカット法で行った。４ｍｍ間隔の２５マスで剥離が生じていなければ○、剥離が生じていれば×とした。
【００６０】
表１によれば、実施例１〜６については、外観試験及び密着性試験において異常は見当たらなかった。一方、比較例３〜６より、パール添加量には品質上好ましい範囲が存在することが分かる。具体的には、上述したパール層の成分において、パール添加量が０．２％まで低下するとパール特有の光沢感が乏しくなり、一方で、パール添加量が１５％まで増大するとパール層内で過剰なパール沈降して塗装不良が生じる。
【符号の説明】
【００６１】
１  ・・・  化粧板
２  ・・・  無機質系基材
３  ・・・  プライマー層
４  ・・・  下地層
５  ・・・  パール層
６  ・・・  上塗層 
【図１】
2020138406.tif 000004